Brevet FR2581781A1 — publié le 19861114

ELEMENT DE COMMANDE NON LINEAIRE POUR ECRAN PLAT DE VISUALISATION ELECTROOPTIQUE ET SON PROCEDE DE FABRICATION L'invention concerne un élément de commande non linéaire pour écran plat de visualisation - électrooptique, notamment pour écran de visualisation à cristal liquide, ainsi que son procédé de fabrication. Le domaine général de l'invention est l'électronique en couche mince sur grande surface. L'application visée par la présente inven- tion est la commande intégrée de chaque point élémentaire d'un écran à cristal liquide. Comme il est connu, ces écrans comportent généralement un grand nombre de points élémentaires ou éléments d'image de forme carrée ou rectangulaire. Ces éléments d'image peuvent être adressés individuellement. La définition de l'écran est fonction du nombre de points susceptibles de recevoir une information. La commande de chaque point se fait par application d'un champ électrique. Pour la visualisation d'information vidéo, il a été proposé des affichages de type matriciel. Chaque élément d'image est alors défini par l'inter- section de deux réseaux de conducteurs orthogonaux appelés lignes et colonnes. L'adressage d'un élément d'image au moyen de tensions de commande appliquées à la ligne et à la colonne qui le concernent n'a pas besoin d'être maintenu si l'on adopte une technique de multi- plexage temporel permettant par récurrence de rafraîchir l'état de l'écran. Cette technique se fonde sur un effet de persistance qui peut être physiologique ou disponible au sein de l'élément de l'écran. Dans le cas de dispositifs d'affichage à cristaux liquides, on peut assimiler un élément d'image à un condensateur dont la constante de temps est suffisante pour maintenir la charge entre deux adressages transi- toires successifs. La conception d'une commande matricielle par conducteurs de 258178 1 lignes et de colonnes pour obtenir une grande complexité d'écran (Nombre de lignes élevé) impose de monter en série avec l'élément image une résistance non linéaire qui est pratiquement isolante en- deçà d'un seuil de tension et qui devient de plus en plus conducteur audelà de ce seuil. Un tel élément non linéaire peut être en matériau varistance comme cela est décrit dans la demande de brevet français N 81 16217 déposée le 25 août 198I au nom de la Demanderesse et publiée sous le N 2 512 240. Actuellement, les exigences de la technique en matière d'écrans de visualisation portent en particulier, sur une meilleure définition de l'image. Dans le cas des écrans du type à affichage matriciel, on est alors amené à concevoir des dispositifs comportant un nombre élevé de lignes ou de colonnes d'adressage. Leurs nombres peut aller jusqu'à 512 ou même 1024. Ceci augmente d'autant les éléments de commutation, donc le nombre de varistances. Pour la fabrication en série, il est nécessaire notamment d'obtenir une bonne reproductibilité et une grande stabilité de ces composants. Il est en outre nécessaire d'adapter, et ce également avec une bonne reproductibilité, la capacité électrique du composant à celle de la cellule associée. Or les matériaux couramment utilisés, tels que des agglomérats de poudre d'oxyde de zinc, contenant des particules d'oxyde de bismuth et d'oxyde de manganèse ou autre matériau analogue, ne permettent pas de satisfaire entièrement ces exigen- ces. La reproductibilité et la stabilité des varistances dépendent entre autre de la taille de grain et des techniques de passivation des joints de grains mis en oeuvre lors de la fabrication. La capacité parasite de la varistance liée également aux joints de grains est difficilement contrôlable. D'autres éléments de commutation peuvent être utilisés. De toute façon, les écrans de visualisation à cristal liquide présentent généralement des défauts d'homogénéité du contraste suivant les éléments d'image, dus à une dispersion des caractéristiques des éléments de commutation qui peut être importante et qui est difficile à éliminer sur de grandes surfaces. Ces défauts peuvent également trouver leur origine, dans une moindre mesure, dans l'épaisseur de la couche de cristal liquide et dans sa couche d'accrochage. Afin de pallier ces inconvénients, on connaît des dispositifs dans lesquels les éléments non linéaires sont des transistors à films minces principalement à base de silicium amorphe ou de silicium polycristallin. Cependant, ce type de technologie présente quelques difficultés qu'il faut résoudre pour un adressage de haute qualité; 1) meilleur contrôle des caractéristiques qui dépendent des propriétés de deux couches (silicium et isolant) et de leur interface; 2) une technologie d'auto-alignement est nécessaire pour une meilleure reproductibilité sur grande surface. D'autres solutions prévoient que les éléments non linéaires sont des éléments dipolaires telle que la structure à base de deux diodes réalisées en série et en opposition. Ces diodes sont des diodes semiconductrices possédant toutes le même point de fonctionnement dans la caractéristique courant- tension. La demande de brevet français N 83 14542 déposée le 13 septembre 1983 par la Demanderesse décrit de tels dispositifs réalisés notamment sous forme de diodes Schottky. Cependant, la mise en oeuvre de cette solution nécessite généralement au moins quatre niveaux de masquage. La présente invention concerne un élément de commande non linéaire et son procédé de fabrication permettant de réduire à deux le nombre de masquages et ne nécessitant pas une grande précision dans la réalisation des masques. De plus, les éléments de commande obtenus occupe très peu de place en surface et sont donc moins visibles que ceux connus dans la technique. L'invention a donc pour objet un élément de commande non linéaire pour écran plat de visualisation disposé sur une face plane d'un substrat, caractérisé en ce qu'il comporte, empilées sur ladite face plane du substrat, successivement une première couche d'un matériau métallique, une première couche de semi-conducteur amorphe non dopé, une couche de semi-conducteur amorphe dopé, une deuxième couche de semi-conducteur amorphe non dopé, une 258 1781 deuxième couche d'un matériau métallique. L'invention concerne également un procédé de fabrication d'un élément de commande, caractérisé en ce qu'il comporte les phases successives suivantes: a) une première phase de dépôt d'une première couche d'un matériau métallique; b) une deuxième phase de dépôt d'une première couche d'un matériau semi-conducteur amorphe non dopé; c) une troisième phase de dépôt d'une couche d'un matériau semi-conducteur amorphe dopé; d) une quatrième phase de dépôt d'une deuxième couche d'un matériau semiconducteur amorphe non dopé; e) une cinquième phase de dépôt d'une deuxième couche d'un matériau métallique; f) une sixième phase de découpe dans lesdites couches dépo- sées au cours de phases précédentes d'une colonne de commande; g) une septième phase de passivation des flancs de la colonne réalisée au cours de la phase précédente; h) une huitième phase de dépôt, sur l'ensemble substrat et colonne, d'une couche d'un matériau conducteur; i) une neuvième phase de découpe d'au moins une électrode de commande connectée à la deuxième couche de matériau métallique, dans la couche de matériau conducteur. Les différents objets et caractéristiques de l'invention appa- raîtront dans la description qui va suivre faite en se reportant aux figures annexées qui représentent: la figure 1, un exemple de réalisation d'un élément de com- mande non linéaire selon l'invention; les figures 2 à 7, un exemple de procédé de fabrication d'un élément de commande non linéaire selon l'invention. les figures S à 10, une variante d'un exemple de procédé de fabrication d'un élément de commande non linéaire selon l'inven- tion; les figures 11 à 14, une autre variante du procédé de fabri- 258 1781 cation selon l'invention; les figures 15 et 16, des exemples de formes d'électrodes de commande couplées à des conducteurs de colonnes par des éléments de commande non linéaire selon l'invention. En se reportant à la figure 1, on va tout d'abord décrire un exemple de réalisation d'un élément de commande non linéaire selon l'invention. Un tel élément de commande comporte une couche d'un matériau conducteur 8 déposée sur une face plane d'une lame de substrat 1. Sur cette couche 8 est déposé un élément de structure mésa et constitué successivement de cinq couches différentes: - une première couche d'un matériau métallique 2, tel que du molybdène (Mo); - une première couche d'un matériau semi-conducteur amorphe non dopé 3, tel que du silicium amorphe non dopé, noté aSi(i) sur la figure I; - une couche d'un matériau semi-conducteur amorphe dopé 4, tel que du silicium dopé n+; - une deuxième couche d'un matériau semi-conducteur amor- phe non dopé 5 de même type que celui de la première couche 3; - une deuxième couche d'un matériau métallique 6, tel que du molybdène comme pour la première couche 2. Cet élément de commande non linéaire peut être utilisé pour commander une cellule d'affichage à cristaux liquides. Une deuxième lame de substrat 10 est alors associée au substrat 1. Entre les deux lames de substrat I et 10 est placé un cristal liquide 12. La couche de matériau conducteur 8 constitue une électrode de commande 14 et possède une forme appropriée. La lame de substrat 10 porte également une électrode de commande 9 de même forme et mêmes dimensions que l'électrode de commande 14 et placée en vis- à-vis de cette dernière. La commande de cellule à cristal liquide se fait par appli- cation d'une tension entre l'électrode 9 et la deuxième couche 258 178 1 métallique 6 à l'aide de moyens non représentés. Le circuit élec- trique comporte donc: l'électrode 9, la couche de cristal liquide 12, l'électrode 14, la première couche métallique 2, les couches de matériau semi-conducteur 3, 4 et 5 et la deuxième couche métal- lique 6. Les couches de matériau semi-conducteur amorphe non dopé 3 et 5 et la couche de matériau semi-conducteur amorphe dopé 4, comprises entre les deux couches de matériau métallique 2 et 6, constituent deux diodes Schottky montées en série et en opposition. Ces deux diodes ne permettent le passage d'un courant qu'à partir d'un seuil de tension. Ce seuil détermine le seuil de commutation de la cellule à cristal liquide. Comme cela est connu dans la technique, les deux lames 1 et étant en matériau transparent tel que du verre et les électrodes 9 et 14 étant également en matériau transparent tel que de l'oxyde d'Indium et d'étain, la cellule fonctionne en transmission optique. Selon un autre mode de réalisation, la première couche métal- lique 2 peut recouvrir l'électrode de commande 14 et être réflé- chissante. La lame I n'a alors pas besoin d'être transparente et la cellule fonctionne en réflexion optique. En se reportant aux figures 2 à 7, on va maintenant décrire un exemple de procédé de réalisation de l'invention. Sur une lame de substrat I tel qu'une lame de verre, on dépose une couche de métal 2 tel que du platine, du molybdène ou du palladium par évaporation ou pulvérisation cathodique sous vide. L'épaisseur de cette couche métallique 2 doit être de quelques centaines d'Angstroem d'épaisseur. On obtient ainsi une structure telle que représentée en figure 2. - Au cours d'une deuxième phase, on dépose une première couche 3 de silicium amorphe non dopée. Ce dépôt se fait de préférence par dépôt assisté par plasma (Glowdischarge en terminologie anglo-saxonne) à une température d'environ 250 degrés Celsius. On peut également procéder par épitaxie en phase vapeur (CVD ou Chemical Vapor Deposition) à environ 600 degrés Celsius, ou encore par épitaxie en phase vapeur à 258 178 1 pression réduite (LPCVD ou Low Pressure Chemical Vapor Deposition) à environ 550 degrés Celsius. L'épaisseur de la couche 2 réalisée doit être comprise entre 2000 et 6000 Angstroem. Dans le cas de dépôt par épitaxie (CVD ou LPCVD), il conviendra de prévoir une post-hydrogénation pour passiver les défauts des liaisons pendantes, c'est-à-dire combler les liaisons brisées. Au cours d'une troisième phase, on dépose une couche 4 de silicium amorphe dopé n+. La méthode de dépôt utilisée peut être l'une des trois méthodes précédentes. L'épaisseur de la couche 4 de silicium amorphe dopé n+ doit être comprise entre 300 et 1000 Angstroem. Au cours d'une quatrième phase, on dépose une deuxième couche 5 de silicium amorphe non dopé. La méthode de dépôt utilisée peut être également l'une des trois méthodes précédentes et l'épaisseur de la couche obtenue est égale à celle de la première couche 3 de silicium amorphe non dopé. La structure obtenue à l'issue de cette quatrième phase est telle que représentée en figure 3. Au cours d'une cinquième phase, on effectue un dépôt d'une couche de métal 6 tel que du platine, du molybdène ou du palladium par évaporation ou pulvérisation cathodique sous vide. L'épaisseur de cette couche métallique doit être de quelques centaines d'Angstroem d'épaisseur. On obtient une structure telle que repré- sentée en figure 4. Au cours d'une sixième phase, on réalise par photolithographie une structure mésa dans les cinq couches 2, 3, 4, 5 et 6 déposées précédemment. Pour cela, on masque la zone correspondant à la structure mésa à réaliser, à l'aide d'un masque de résine de protection. On attaque ensuite les couches 2 à 6 par gravure sèche (plasma) ou gravure chimique dans la zone non masquée, puis on enlève la résine de protection. On obtient ainsi une structure, telle que représentée en figure 5, ayant la forme d'une colonne 13. Au cours d'une septième phase, on effectue la passivation des flancs de la colonne 13. Cette passivation peut se faire par diffé- rentes méthodes. Elle peut se faire par un dépôt isolant inorganique 7, tel que Si02, suivi d'une attaque anisotrope de type RIE (Reactive Ion Etching en terminologie anglo-saxonne) qui laisse l'isolant uni- quement sur les flancs de la colonne 13. Dans le cas o le substrat 1 est transparent, on peut également effectuer cette passivation par un dépôt d'une résine polyimide photosensible (de type négatif) suivi d'une insolation à travers le substrat à l'aide d'une source lumineuse placée du côté opposé à la colonne 13 par rapport au substrat 1. Les couches métalliques 2 et 6 font écran à la lumière pour la résine située sur la couche métallique 6 à la face supérieure de la colonne 13. Ces couches métalliques font donc office de masque de photogravure. La résine non insolée est dissoute après développement. L'ensemble de la pièce de la figure 5 est alors recouvert d'une couche d'isolant excepté la face supérieure de la colonne 13. Pour obtenir ce résultat on peut également, avant d'enlever la résine de protection prévue dans la sixième phase décrite précé- demment et qui se trouve alors sur la face supérieure de la colonne 13, déposer à basse température par décharge gazeuse (Glow discharge en terminologie anglo-saxonne) à basse température (150 C environ), une couche disolant tel que Si02 ou Si3N4. On procède ensuite à l'enlèvement de la couche de résine, éliminant ainsi la couche d'isolant se trouvant sur la face supérieure de la colonne 13. Au cours d'une huitième phase, on procède au recuit de la couche d'isolant pour la solidifier. La température du recuit dépend de la nature exacte de l'isolant, ce qui est connu dans la technique. Au cours d'une neuvième phase, on dépose une couche 8 d'un matériau conducteur qui peut être un matériau transparent dans le cas d'une utilisation de l'élément de commande dans un écran de visualisation fonctionnant en transmission. On pourra ainsi déposer une couche d'oxyde mixte d'étain et indium (ITO) ou un matériau équivalent (In203). Une telle couche aura une épaisseur de 500 à 1000 Angstroem. 258 178 1 Au cours d'une dixième phase, on masque à l'aide d'un masque une surface de la couche 8 en matériau conducteur et on effectue une attaque de la couche 8. Ce masquage constitue la deuxième opération de masquage du procédé. Il ne nécessite aucune précision de positionnement parti- culier. La forme de ce masque est telle que l'on réalise à la surface du substrat I une électrode 14 telle que représentée en figure 7. Sur cette figure on voit que la colonne 13 est couplée à l'électrode 14 par un élément tel que réalisé précédemment et comprenant suc- cessivement une couche métallique 2, une couche de silicium amorphe non dopé 3, une couche 4 de silicium amorphe dopé n+, une couche de silicium amorphe non dopé 5, et une couche métallique 6. Un élément de commande ainsi décrit constitue deux diodes Schottky montées en série et en opposition. Le procédé de réalisation de l'invention décrit précédemment permet de réaliser collectivement sur une plaque de substrat un ensemble d'électrodes 14, de colonnes 13 et d'éléments de com- mande couplant chaque électrode à une colonne 13. Il est à noter que la structure obtenue représentée en figure 7 correspond au cas o les flancs de la colonne ont été passivés selon la première méthode décrite précédemment au cours de la septième phase. Dans le cas o les flancs de la colonne ont été passives selon - l'une des deux autres méthodes, une couche d'isolant recouvre le substrat 1 et les flancs de la colonne 13. L'électrode 14 est alors fabriquée sur cette couche d'isolant. Enfin, au cours d'une onzième phase on effectue un recuit de la couche de matériau conducteur 8 (ITO) à basse température (200 C à 300 C). En se reportant aux figures 8 à 10, on va maintenant décrire une variante du procédé de l'invention. Selon ce procédé on dépose, sur une plaque de substrat 1, une couche de matériau conducteur 8 tel que de I'ITO puis une couche d'un matériau métallique 2 (figure 8). On découpe ensuite dans ces deux couches au moins une électrode 14 (figure 9). Sur l'ensemble ainsi obtenu on dépose successivement une couche de silicium amorphe non dopé 3, une couche 4 de silicium amorphe dopé n+, une couche de silicium amorphe non dopé 5, une couche de matériau métallique 6. On découpe ensuite, dans ces quatre couches déposées, une colonne 13 chevauchant une partie de l'électrode 14. On obtient ainsi une structure telle que représentée en figure 10. On retrouve ainsi une structure similaire à celle de la figure I dans laquelle l'élément de commande est constitué de diodes Schottky en série et en opposition avec la différence que l'électrode 14 comporte une couche de matériau métallique 2. Néanmoins, par le même procédé, il est possible d'obtenir la même structure que celle représentée par la figure I en prévoyant la découpe de l'électrode 14 dans la couche 8, avant le dépôt du matériau métallique 2. La structure obtenue présentera alors la particularité de pouvoir fonctionner en transmission dans la mesure o le substrat 1 est transparent. Cette variante de procédé de l'invention utilise les mêmes techniques de dépôt, de découpe et de recuit que dans le premier procédé décrit. Elle ne nécessite que deux opérations de masquage, celle nécessaire à la découpe de l'Pélectrode 14 et celle nécessaire à la découpe de la colonne 13. Les épaisseurs des couches sont les mêmes que celles prévues précédemment. En se reportant aux figures 11 à 14, on va maintenant décrire une autre variante du procédé de réalisation de l'invention. Selon ce procédé, au cours de cinq premières phases succes- sives on dépose, sur un substrat 1, respectivement: - une couche 8 d'un matériau conducteur (ITO); - une couche d'un matériau métallique 2; - une couche de silicium amorphe non dopé 3; - une couche 4 de silicium amorphe dopé n+; - une couche de silicium amorphe non dopé 5. On obtient une pièce telle que représentée en figure 1. Au cours d'une sixième phase, on découpe, dans les cinq 258178 1 Il couches déposées, la forme d'une électrode. On obtient une structure représentée en figure 12. Au cours d'une septième phase, on passive à l'aide d'une pellicule 7 les flancs de l'électrode. On obtient une structure représentée en figure 13. Au cours d'une huitième phase, on effectue un dépôt d'une couche d'un matériau métallique 6. On découpe ensuite, selon une colonne 13, chevauchant l'électrode 14, le matériau métallique 6 et les quatre couches 2, 3, 4 et 5 sans attaquer la couche de matériau conducteur 8. On obtient ainsi une structure telle que représentée en figure 14 dans laquelle la pellicule 7 isole la couche de matériau métallique 6 des autres couches déposées. La structure est sembla- ble à celle représentée en figure 1. Les différentes phases de ce procédé sont réalisées selon les mêmes techniques que celles décrites précédemment. Cette va- riante de procédé de réalisation n'utilise elle aussi que deux opéra- tions de masquage seulement, celle permettant d'obtenir l'électrode 14 et celle permettant d'obtenir la colonne 13. Les variantes du procédé selon l'invention décrites précé- 20. demment permettent de réaliser collectivement sur grande surface des électrodes 13 et des colonnes 14. Ils permettent, comme cela est représenté en figure 15, de dupliquer une électrode 14, par une électrode 14x couplée à la même colonne 13. Ces variantes permettent, comme cela est représenté en figure 16, de coupler une électrode 14 à une colonne 13, par plusieurs éléments de commande non linéaires tels que les quatre éléments 15, 16, 17, 18. Des éléments de commande défectueux ou inutilisés tels que 16, 17 et 18 pourront être éliminés par une découpe au laser effectuées dans des zones, indiquées par les lignes brisées sur la figure 16, à la base de rattachement des éléments de commande à l'électrode 14. Les variantes décrites précédemment permettent également de réaliser des éléments de commande comportant chacun deux diodes de type PIN montées en série et en opposition. Dans ce cas, 258 1781 au lieu d'avoir trois couches de silicium (deux couches de silicium non dopé encadrant une couche de silicium dopé), on prévoit cinq couches de silicium: - une couche de silicium amorphe dopé p+ - une couche de silicium amorphe non dopé; - une couche de silicium amorphe dopé n+; - une couche de silicium amorphe non dopé; - Une couche de silicium amorphe dopé p+. Les variantes du procédé de l'invention se déroule alors de la même façon avec la différence que le nombre de phases de dépôt de silicium est de cinq au lieu de trois. Les variantes du procédé de l'invention sont également appli- cable à la fabrication d'éléments de commande non linéaire dans lesquels les diodes sont des diodes de type Métal-Isolant- Semiconducteur (MIOS) sans pour autant sortir du cadre de l'inven- tion. 258 1781 REVENDICATIONS 1. Elément de commande non linéaire pour écran plat de visualisation disposé sur une face plane d'un substrat (1), caractérisé en ce qu'il comporte, empilées sur ladite face plane du substrat (1), successivement une première couche d'un matériau métallique (2), une première couche de semi-conducteur amorphe non dopé (3), une couche de semi-conducteur amorphe dopé (4), une deuxième couche de semi-conducteur amorphe non dopé (5), une deuxième couche d'un matériau métallique (6). 2. Elément de commande non linéaire selon la revendication 1, caractérisé en ce qu'il comporte une couche d'un matériau conduc- teur (8) comprise entre la première couche de matériau métallique (2) et ladite face du substrat (1). 3. Elément de commande non linéaire selon la revendication 1, caractérisé en ce qu'il comporte une pellicule d'un matériau non conducteur (7) isolant les flancs desdites couches (2 à 6) déposées sur le substrat (1) ainsi qu'une couche d'un matériau conducteur (8) en contact avec la deuxième couche de matériau métallique (6) et enrobant la pellicule de matériau non conducteur (7). 4. Elément de commande non linéaire selon l'une des revendi- cations 2 ou 3, caractérisé en ce que le matériau conducteur est un oxyde d'Indium. 5. Procédé de fabrication d'un élément de commande selon la revendication 1, caractérisé en ce qu'il comporte les phases succes- sives suivantes: a) une première phase de dépôt d'une première couche d'un matériau métallique (2); b) une deuxième phase de dépôt d'une première couche d'un matériau semi-conducteur amorphe non dopé (3); c) une troisième phase de dépôt d'une couche d'un matériau semi-conducteur amorphe dopé (4); d) une quatrième phase de dépôt d'une deuxième couche d'un matériau semi-conducteur amorphe non dopé (5); 258 1781 e) une cinquième phase de dépôt d'une deuxième couche d'un matériau métallique (6); f) une sixième phase de découpe dans lesdites couches (2 à 6), déposées au cours des phases précédentes, d'une colonne de com- mande (13); g) une septième phase de passivation des flancs de la colonne (13) réalisée au cours de la phase précédente; h) une huitième phase de dépôt, sur l'ensemble substrat (1) et colonne (13), d'une couche d'un matériau conducteur (8); i) une neuvième phase de découpe d'au moins une électrode de commande (lu) connectée à la deuxième couche de matériau métal- lique (6), dans la couche de matériau conducteur (8). 6. Elément de fabrication d'un élément de commande selon la revendication 1, caractérisé en ce qu'il comporte les phases succes- sives suivantes: a) une première phase de dépôt d'une couche de matériau conducteur (6); b) une deuxième phase de dépôt d'une première couche de matériau métallique (2); c) une troisième phase de découpe, dans les deux couches précédentes, d'au moins une électrode de commande (14); d) une quatrième phase de dépôt d'une première couche d'un matériau semiconducteur amorphe non dopé (3); e) une cinquième phase de dépôt d'une couche d'un matériau semi-conducteur amorphe dopé (4); f) une sixième phase de dépôt d'une deuxième couche d'un matériau semi-conducteur amorphe non dopé (5); g) une septième phase de dépôt d'une deuxième couche d'un matériau métallique (6); h) une huitième phase de découpe dans lesdites couches (2 à 6) déposée au cours des phases précédentes d'une colonne de commande (13) sans attaque de l'Pélectrode dç commande et de telle façon qu'une portion de ladite colonne (13) soit en contact avec l'électrode de commande (14). 7. Procédé selon la revendication 6, caractérisé en ce que la troisième phase de découpe est réalisée avant la deuxième phase de dépôt d'une première couche de matériau métallique (2). 8. Procédé de fabrication d'un élément de commande selon la revendication 1, caractérisé en ce qu'il comporte les phases succes- sives suivantes exécutées sur le substrat (1): a) une première phase de dépôt d'une couche d'un matériau conducteur (8); b) une deuxième phase de dépôt d'une première couche d'un matériau métallique (2); c) une troisième phase de dépôt d'une première couche d'un matériau semi- conducteur amorphe non dopé (3); d) une quatrième phase de dépôt d'une couche d'un matériau semi-conducteur amorphe dopé (4); e) une cinquième phase de dépôt d'une deuxième couche d'un matériau semi-conducteur amorphe non dopé (5); f) une sixième phase de décope dans les couches précé- demment déposées d'au moins une électrode de commande (14); g) une septième phase de passivation des flancs de l'électrode de commande (14); h) une huitième phase de dépôt d'une couche d'un matériau métallique (6); i) une neuvième phase de découpe d'une colonne de commande (13) dans la couche de matériau métallique et l'électrode de commande (14) sans attaquer la couche de matériau conducteur (8). 9. Procédé de fabrication d'un élément de commande selon la revendication 8, caractérisé en ce que la neuvième phase de découpe d'une colonne de commande (13) n'attaque pas la première couche de matériau métallique (2). 10. Procédé de fabrication selon l'une quelconque des reven- dications 5, 6, 7, 8 ou 9, caractérisé en ce que la phase de découpe d'une colonne de commande (13) est telle qu'une colonne est couplée à plusieurs électrodes de commande (14). 11. Procédé de fabrication selon l'une quelconque des reven- 258178 1 dications 5 à 10, caractérisé en ce que la phase découpe d'une colonne de commande (13) est telle qu'une colonne de commande est couplée en plusieurs points à chaque électrode de commande (14).